(57)【要約】【課題】ＬＥＤを用いて、高い色再現性を実現できるＬＣＤ用の白色発光装置を提供する。【解決手段】白色発光装置は、主波長が４３０〜４５５ｎｍである青色ＬＥＤチップと、青色ＬＥＤチップにより励起される（Ｓｒ，Ｂａ，Ｃａ）ＡｌＳｉＮ３：Ｅｕで表される赤色蛍光体と、（Ｓｒ，Ｂａ，Ｃａ）２ＳｉＯ４：Ｅｕで表される緑色蛍光体とを含み、赤色蛍光体が発する赤色光の色度座標はＣＩＥ  １９３１色度座標系を基準として４つの頂点（０．５４４８，０．４５４４）、（０．７０７９，０．２９２０）、（０．６４２７，０．２９０５）及び（０．４７９４，０．４６３３）を有する四角形領域内にあり、緑色蛍光体が発する緑色光の色度座標は４つの頂点（０．１２７０，０．８０３７）、（０．４１１７，０．５８６１）、（０．４１９７，０．５３１６）及び（０．２５５５，０．５０３０）を有する四角形領域内にある。【選択図】図４
2008166825.tif 000002
【特許請求の範囲】
【請求項１】
主波長が４３０〜４５５ｎｍである青色ＬＥＤチップと、
前記青色ＬＥＤチップの周囲に配置され、前記青色ＬＥＤチップにより励起され赤色光を発する赤色蛍光体と、
前記青色ＬＥＤチップの周囲に配置され、前記青色ＬＥＤチップにより励起され緑色光を発する緑色蛍光体と、
を含み、
前記赤色蛍光体が発する赤色光の色度座標は、ＣＩＥ  １９３１色度座標系を基準として４つの頂点（０．５４４８，０．４５４４）、（０．７０７９，０．２９２０）、（０．６４２７，０．２９０５）及び（０．４７９４，０．４６３３）により規定される四角形領域内にあり、
前記緑色蛍光体が発する緑色光の色度座標は、ＣＩＥ  １９３１色度座標系を基準として４つの頂点（０．１２７０，０．８０３７）、（０．４１１７，０．５８６１）、（０．４１９７，０．５３１６）及び（０．２５５５，０．５０３０）により規定される四角形領域内にあり、
前記赤色蛍光体は（Ｓｒ，Ｂａ，Ｃａ）ＡｌＳｉＮ３：Ｅｕで表される蛍光体で、前記緑色蛍光体は（Ｓｒ，Ｂａ，Ｃａ）２ＳｉＯ４：Ｅｕで表される蛍光体であることを特徴とする白色発光装置。
【請求項２】
前記青色ＬＥＤチップは１０〜３０ｎｍの半値幅を有し、前記緑色蛍光体は３０〜１００ｎｍの半値幅を有し、前記赤色蛍光体は５０〜２００ｎｍの半値幅を有することを特徴とする請求項１に記載の白色発光装置。
【請求項３】
前記赤色蛍光体の発光波長ピークは６００〜６５０ｎｍで、前記緑色蛍光体の発光波長ピークは５００〜５５０ｎｍであることを特徴とする請求項１または２に記載の白色発光装置。
【請求項４】
前記緑色蛍光体はＳｒＧａ２Ｓ４：Ｅｕ及びβ−ＳｉＡｌＯＮで構成されたグループから選択された少なくとも一つの蛍光体をさらに含むことを特徴とする請求項１から３のいずれか１つに記載の白色発光装置。
【請求項５】
前記赤色蛍光体はＳｒｘＢａｙＣａzＳ：Ｅｕ（０≦ｘ、ｙ、z≦２）をさらに含むことを特徴とする請求項１から４のいずれか１つに記載の白色発光装置。
【請求項６】
回路基板と前記回路基板上に配置された複数の白色ＬＥＤ装置を含み、
前記白色ＬＥＤ装置のそれぞれは、
主波長が４３０〜４５５ｎｍである青色ＬＥＤチップと、
前記青色ＬＥＤチップの周囲に配置され、前記青色ＬＥＤチップにより励起され赤色光を発する赤色蛍光体と、
前記青色ＬＥＤチップの周囲に配置され、前記青色ＬＥＤチップにより励起され緑色光を発する緑色蛍光体とを含み、
前記赤色蛍光体が発する赤色光の色度座標はＣＩＥ  １９３１色度座標系を基準として４つの頂点（０．５４４８，０．４５４４）、（０．７０７９，０．２９２０）、（０．６４２７，０．２９０５）及び（０．４７９４，０．４６３３）により規定される四角形領域内にあり、
前記緑色蛍光体が発する緑色光の色度座標はＣＩＥ  １９３１色度座標系を基準として４つの頂点（０．１２７０，０．８０３７）、（０．４１１７，０．５８６１）、（０．４１９７，０．５３１６）及び（０．２５５５，０．５０３０）により規定される四角形領域内にあり、
前記赤色蛍光体は（Ｓｒ，Ｂａ，Ｃａ）ＡｌＳｉＮ３：Ｅｕで表される蛍光体で、前記緑色蛍光体は（Ｓｒ，Ｂａ，Ｃａ）２ＳｉＯ４：Ｅｕで表される蛍光体であることを特徴とするＬＣＤバックライト用光源モジュール。
【発明の詳細な説明】
【技術分野】
【０００１】
本発明は、白色発光装置及びＬＣＤバックライト用光源モジュールに関するもので、特に、ＬＥＤを用いた白色発光装置及びこれを用いたＬＣＤバックライト用光源モジュールに関する。
【背景技術】
【０００２】
最近、ＬＣＤディスプレーのバックライト用光源としては、既存の蛍光ランプまたは小型ランプの代わりに白色ＬＥＤ（Ｌｉｇｈｔ  Ｅｍｉｔｔｉｎｇ  Ｄｉｏｄｅ）装置が注目を浴びている。通常、白色ＬＥＤ装置は、青色ＬＥＤと黄色蛍光体の組合せにより実現することが出来る。例えば、ＩｎＧａＮ系青色ＬＥＤ上にＹＡＧ、ＴＡＧ、ＢＯＳＥなどの黄色蛍光体（または黄色蛍光体を含んだ樹脂）を塗布して白色ＬＥＤ装置を実現することが出来る。青色ＬＥＤから放出された青色光と、ＹＡＧなどの蛍光体から放出された黄色光が混合して白色光として出力される。
【０００３】
図１ａは、従来の白色ＬＥＤ装置の発光スペクトルを表すグラフである。この発光スペクトルは、青色ＬＥＤとこれにより励起されるＹＡＧ系黄色蛍光体を備えた白色ＬＥＤ装置から得られたものである。図１ａに示す通り、このスペクトルは、長波長（赤色波長領域）では相対的に光強度が低く、このことが色再現性の面で不利に作用する。図１ｂは図１ａの白色光を青、緑及び赤色フィルターに透過させた場合に得られるスペクトルを表している。図１ｂに示す通り、赤色フィルターにより分離された赤色光のスペクトルは６００ｎｍ以上で強度が非常に低い。
【０００４】
図２は、ＣＩＥ（国際照明委員会）１９３１色度座標系の色度図（ｃｈｒｏｍａｔｉｃｉｔｙ  ｄｉａｇｒａｍ）であり、図１ａのスペクトルを有する白色ＬＥＤ装置のアレイをバックライト光源モジュールとして使用したＬＣＤディスプレーの色再現性を表している。図２を参照すると、このＬＣＤディスプレーは、ＮＴＳＣ（Ｎａｔｉｏｎａｌ  Ｔｅｌｅｖｉｓｉｏｎ  Ｓｙｓｔｅｍ  Ｃｏｍｍｉｔｔｅｅ）に比べて５５〜６５％の色再現性を示している（図２において、ＬＣＤディスプレーによって再現される範囲を示す三角領域Ａの面積はＮＴＳＣ基準の三角形領域ＮＴＳＣの面積の５５〜５６％である）。この程度の色再現性では天然色に近い様々な色相の再現は困難である。
【０００５】
前述の青色ＬＥＤと黄色蛍光体の組合せの他に、青色ＬＥＤと赤色及び緑色蛍光体の組合せを使用した白色ＬＥＤ装置が提案されている。このように赤色及び緑色蛍光体を用いる場合、色再現性はある程度向上するが、まだ十分ではないのが実情である。また、白色ＬＥＤ装置に使用されている赤色または緑色蛍光体が外部のエネルギーなどにより損傷するなど、蛍光体材料の不安定性により製品の信頼性が良好ではないという問題も抱えている。
【０００６】
また、既存のＢＬＵ用白色光源モジュールは、青色ＬＥＤ、緑色ＬＥＤ及び赤色ＬＥＤを回路基板上に配列することにより実現されている。このような一例が図３に示されている。図３を参照すると、ＢＬＵ用白色光源モジュール１０はＰＣＢなどの回路基板１１上に配列された赤色Ｒ、緑色Ｇ及び青色ＢのＬＥＤ１２，１４，１６を含んでいる。Ｒ，Ｇ，ＢそれぞれのＬＥＤ１２，１４，１６は、各波長のＬＥＤチップを備えたパッケージまたはランプの形態で基板１１上に実装することが出来る。このようなＲ，Ｇ，ＢのＬＥＤパッケージまたはランプは、基板上に順に繰り返して配列されることにより全体として白色の面光源または線光源を形成することが出来る。このように、Ｒ，Ｇ，Ｂの３原色のＬＥＤを使用した白色光源モジュール１０は、色再現性に比較的優れ青、緑及び赤色ＬＥＤの光量調節により全体としての出力光の制御が可能であるという長所を有している。
【０００７】
しかし、上記の白色光源モジュール１０によると、Ｒ，Ｇ，ＢのＬＥＤ１２，１４，１６が互いに離れているため色の均一性に問題が生じることがある。また単位区域で白色光を得るために、少なくともＲ，Ｇ，Ｂの３つのＬＥＤチップ−この３つのＬＥＤチップが一つの（一区域の）白色発光装置を形成する−が必要であるので、個々のカラーのＬＥＤを駆動して制御するために回路の構成が複雑になり（これによって回路の製作費用も高くなる）パッケージの製作費用も高くなり、必要なＬＥＤの数も多い。
【０００８】
白色光源モジュールの他の実現方式として、‘青色ＬＥＤと黄色蛍光体を有する白色発光装置’を使用する方案が提案されている。このような‘青色ＬＥＤと黄色蛍光体の組合せ’を用いた白色光源モジュールは、回路の構成が簡単で安価であるという長所を有している。しかし、長波長で光強度が相対的に低いため、色再現性が良好ではない。高品質低費用のＬＣＤディスプレーを製造するためには、色再現性をさらに向上させることの出来る白色ＬＥＤ装置及びこれを用いた白色光源モジュールが必要である。
【０００９】
そのため、ＬＥＤと蛍光体を使用した白色発光装置及び白色光源モジュールにおいて、最大の色再現性を得ることができ安定した色均一性を確保することが出来る方策が求められている。
【発明の開示】
【発明が解決しようとする課題】
【００１０】
本発明は上記の問題点を解決するためのもので、本発明の１つの目的は、さらに改善された色再現性を実現でき、優れた材料安定性を有する白色発光装置を提供することである。
【００１１】
本発明の他の目的は、上記のような白色ＬＥＤ素子を備えて、高度の色再現性と優れた色均一性を実現でき、製作費用も低減できるＬＣＤバックライト用光源モジュールを提供することである。
【課題を解決するための手段】
【００１２】
上述の技術的目的を達成すべく、本発明の一実施形態は、主波長が４３０〜４５５ｎｍである青色ＬＥＤチップと、青色ＬＥＤチップの周囲に配置され青色ＬＥＤチップにより励起され赤色光を発する赤色蛍光体と、青色ＬＥＤチップの周囲に配置され青色ＬＥＤチップにより励起され緑色光を発する緑色蛍光体とを含み、赤色蛍光体が発する赤色光の色度座標はＣＩＥ  １９３１色度座標系を基準として４つの頂点（０．５４４８，０．４５４４）、（０．７０７９，０．２９２０）、（０．６４２７，０．２９０５）及び（０．４７９４，０．４６３３）により規定される四角形領域内にあり、緑色蛍光体が発する緑色光の色度座標はＣＩＥ  １９３１色度座標系を基準として４つの頂点（０．１２７０，０．８０３７）、（０．４１１７，０．５８６１）、（０．４１９７，０．５３１６）及び（０．２５５５，０．５０３０）により規定される四角形領域内にあり、赤色蛍光体は（Ｓｒ，Ｂａ，Ｃａ）ＡｌＳｉＮ３：Ｅｕで表される蛍光体で、緑色蛍光体は（Ｓｒ，Ｂａ，Ｃａ）２ＳｉＯ４：Ｅｕで表される蛍光体である白色発光装置を提供する。 
【００１３】
好ましくは、青色ＬＥＤチップは１０〜３０ｎｍの半値幅を有し、緑色蛍光体は３０〜１００ｎｍの半値幅を有し、赤色蛍光体は５０〜２００ｎｍの半値幅を有することが出来る。
【００１４】
好ましくは、赤色蛍光体の発光波長ピークは６００〜６５０ｎｍで、緑色蛍光体の発光波長ピークは５００〜５５０ｎｍであることが出来る。
【００１５】
必要に応じて、緑色蛍光体としてはＳｒＧａ２Ｓ４：Ｅｕ及びβ−ＳｉＡｌＯＮ（Ｂｅｔａ−ＳｉＡｌＯＮ）で構成されたグループから少なくとも一つをさらに含んだものを使用することが出来る。
【００１６】
必要に応じて、赤色蛍光体はＳｒｘＢａｙＣａzＳ：Ｅｕ（０≦ｘ、ｙ、z≦２）をさらに含むことが出来る。
【００１７】
本発明の他の実施形態は、回路基板と、回路基板上に配置された複数の白色ＬＥＤ装置を含み、白色ＬＥＤ装置それぞれは、主波長が４３０〜４５５ｎｍである青色ＬＥＤチップと、青色ＬＥＤチップの周囲に配置され青色ＬＥＤチップにより励起され赤色光を発する赤色蛍光体と、青色ＬＥＤチップの周囲に配置され青色ＬＥＤチップにより励起され緑色光を発する緑色蛍光体とを含み、赤色蛍光体が発する赤色光の色度座標はＣＩＥ  １９３１色度座標系を基準として４つの頂点（０．５４４８，０．４５４４）、（０．７０７９，０．２９２０）、（０．６４２７，０．２９０５）及び（０．４７９４，０．４６３３）により規定される四角形領域内にあり、緑色蛍光体が発する緑色光の色度座標はＣＩＥ  １９３１色度座標系を基準として４つの頂点（０．１２７０，０．８０３７）、（０．４１１７，０．５８６１）、（０．４１９７，０．５３１６）及び（０．２５５５，０．５０３０）により規定される四角形領域内にあり、赤色蛍光体は（Ｓｒ，Ｂａ，Ｃａ）ＡｌＳｉＮ３：Ｅｕで表される蛍光体で、緑色蛍光体は（Ｓｒ，Ｂａ，Ｃａ）２ＳｉＯ４：Ｅｕで表される蛍光体であるＬＣＤバックライト用光源モジュールを提供する。
【発明の効果】
【００１８】
本発明によると、特定範囲の主波長を有する青色ＬＥＤチップと、特定領域内の色度座標を有する光を発する赤色蛍光体及び緑色蛍光体を使用することにより、既存の青色ＬＥＤチップ、赤色及び緑色蛍光体の組合せで成し遂げることの出来なかった高い色再現性を達成することが出来る。また、優れた色均一性を確保でき、ＢＬＵ用光源モジュールに必要なＬＥＤの数、パッケージの費用、回路構成費用などが低減される。これによって、高品質で低コストの白色光源モジュールとこれを用いたバックライトユニットを容易に実現することが可能となる。
【発明を実施するための最良の形態】
【００１９】
以下、添付の図面を参照して本発明の実施形態を説明する。しかし、本発明の実施形態は多様な形態に変形することができ、本発明の範囲は、以下に説明する実施形態により限定されるものではない。本発明の実施形態は、当該技術分野において平均的な知識を有している者に本発明をより完全に説明するために提供するものである。従って、図面における要素の形状及び大きさなどはより明確な説明のため誇張している場合がある。
【００２０】
図４は、本発明の一実施形態による白色ＬＥＤ装置の発光スペクトルを表した図面である。図４の発光スペクトルは、青色ＬＥＤと、ＡＡｌＳｉＮ３：Ｅｕ（ＡはＢａ、Ｓｒ及びＣａのうち選択された少なくとも一つ）からなる窒化物系赤色蛍光体と、Ａ２ＳｉＯ４：Ｅｕ（ＡはＢａ、Ｓｒ及びＣａのうち選択された少なくとも一つ）からなるシリケート系緑色蛍光体の組合せを使用した白色ＬＥＤ装置から得たものである。特に、青色ＬＥＤとしてＩｎＧａＮ系青色ＬＥＤを使用し、赤色蛍光体としてＣａＡｌＳｉＮ３：Ｅｕを使用し、緑色蛍光体としてＳｒ０．４Ｂａ１．６ＳｉＯ４：Ｅｕを使用することにより、図４の発光スペクトルを得ることが出来る。このＩｎＧａＮ系青色ＬＥＤ、ＳｒｘＢａｙＣａ１−ｘ−ｙＳｉＯ４：Ｅｕ（緑色蛍光体：０≦ｘ＋ｙ≦１、０≦ｘ、ｙ≦１）及びＳｒｍＢａｎＣａ２−ｍ−ｎＡｌＳｉＮ３：Ｅｕ（赤色蛍光体：０≦ｍ＋ｎ≦２、０≦ｍ、ｍ≦２）の発光波長ピークは、それぞれ組成比ｘとｙ及びｍとｎによってそれぞれ４２５−４６０ｎｍ、５００−５５０ｎｍ及び６００−６５０ｎｍの範囲内に設定することが出来る。白色ＬＥＤ装置の具体的な構成例については、図８及び図９を参照して後述する。
【００２１】
図４を参照すると、この発光スペクトルは、従来の発光スペクトル（図１ａ参照）とは違い、赤色及び緑色波長領域でも十分な光強度を示している。特に、６００ｎｍ以上の長波長可視光線領域で十分に高い光強度が得られている。また、発光スペクトルは、４２５−４６０ｎｍ、５００−５５０ｎｍ、６００−６５０ｎｍの範囲内でそれぞれ青、緑及び赤色領域（ＲＧＢ領域）に発光波長ピークを有し、青色領域の発光ピークに比べて緑色領域の発光ピークの相対強度は約４０％、赤色領域の発光ピークの相対強度は約６０％程度にも及ぶ。このような３原色の各領域の発光ピークとこれらにそれぞれ対応する相対強度は、非常に高い色再現性の実現に寄与する（図６参照）。
【００２２】
図５は、図４の発光スペクトルを有する白色光をＬＣＤの青、緑及び赤色カラーフィルターにより分離させることによって得たスペクトルである。図５に示す通り、３原色の各フィルターにより分離されたスペクトル（青色光、緑色光及び赤色光スペクトル）は、分離前の白色光スペクトル（図４参照）と比較して、ほぼ同様の発光ピークとピークでの相対強度を有する。即ち、それぞれのカラーフィルター透過後に得た青、緑及び赤色光スペクトルは、無視しても良い程度の発光ピークの移動があるだけでフィルター透過前の白色光のＲＧＢ領域（４２５−４６０ｎｍ、５００−５５０ｎｍ、６００−６５０ｎｍ）の発光ピークとほぼ同様のピーク値を示す。また、カラーフィルター透過後の各ピークでの相対強度も白色光の各ピークでの相対強度とほぼ同一である。従って、カラーフィルター透過後に得た３原色光を用いると、総天然色に近い様々な色の表現が可能となる。
【００２３】
図６のグラフはＣＩＥ  １９３１色度座標系の色度図であり、図４の発光スペクトルを有する白色ＬＥＤ装置をＬＣＤバックライトに使用したＬＣＤディスプレーの色再現性を示している。図６に示す通り、図４の白色光をバックライトとして用いた場合、そのＬＣＤディスプレーは、色度座標での、従来の三角形領域（図２参照）に比べて、非常に広くなった三角形領域Ｂで示す色再現性を実現することができる。この三角形領域Ｂは、ＮＴＳＣに比べて約８０％程度の色再現性が得られることを示しており、これは、図２に示す従来技術で実現される色再現性（５５〜６５％）に比べて約２０％程度も増加していることになり、色再現性の著しい改善を意味する。
【００２４】
青色ＬＥＤと結合して使用されるＡＡｌＳｉＮ３：Ｅｕ（ＡはＢａ、Ｓｒ及びＣａのうち選択された少なくとも一つ）の窒化物系赤色蛍光体とＡ２ＳｉＯ４：Ｅｕ（ＡはＢａ、Ｓｒ及びＣａのうち選択された少なくとも一つ）のシリケート系緑色蛍光体は、必要に応じて様々な組成として使用することが出来る。例えば、Ｃａを用いた赤色蛍光体において、Ｃａの少なくとも一部を、Ｓｒ及びＢａのうちの少なくとも一つに置換し組成比を変化させることによって、白色光の赤色発光ピークまたは赤色発光ピークでの相対強度を一定範囲内で調節することが出来る。
【００２５】
図７は、本発明の他の実施形態による白色ＬＥＤ装置の発光スペクトルを示している。具体的には、図７のスペクトルは、ＩｎＧａＮ系青色ＬＥＤ素子と共に、赤色蛍光体としてＳｒＡｌＳｉＮ３：Ｅｕを使用し、緑色蛍光体としてＳｒ０．４Ｂａ１．６ＳｉＯ４：Ｅｕを使用した白色ＬＥＤ装置から得たスペクトルである。図７に示す通り、組成の変化により発光ピークにわずかな変化が生じることがあり、ピークでの強度も変わることがある。しかし、依然として６００ｎｍ以上の長波長可視光領域で２０％以上の相対強度を有する発光ピークが得られているため、色再現性の改善が得られる。このように青色ＬＥＤと、ＡＡｌＳｉＮ３：Ｅｕ（ＡはＢａ、Ｓｒ及びＣａのうち選択された少なくとも一つ）からなる窒化物系赤色蛍光体と、Ａ２ＳｉＯ４：Ｅｕ（ＡはＢａ、Ｓｒ及びＣａのうち選択された少なくとも一つ）からなるシリケート系緑色蛍光体の組合せにより出力される白色光を用いることによって、従来の黄色蛍光体を使用した従来の白色光（図１ａ参照）に比べてＬＣＤディスプレーの色再現性を１０％以上向上させることが出来る。
【００２６】
図８は、本発明の実施形態による白色ＬＥＤ装置の断面構造を概略的に表した図である。図８を参照すると、白色ＬＥＤ装置１００は、中央に反射カップ部が形成されたパッケージ本体１１０と、反射カップ部の底部に実装された青色ＬＥＤ１０３を備えている。反射カップ部内には青色ＬＥＤ１０３を封止する透明な樹脂封止部１０９が形成されている。樹脂封止部１０９は、例えば、シリコン樹脂やエポキシ樹脂などを使用して形成することが出来る。樹脂封止部１０９内には、ＡＡｌＳｉＮ３：Ｅｕ（ＡはＢａ、Ｓｒ及びＣａのうち選択された少なくとも一つ）の窒化物系の赤色蛍光体１１２の粉末粒子とＡ２ＳｉＯ４：Ｅｕ（ＡはＢａ、Ｓｒ及びＣａのうち選択された少なくとも一つ）のシリケート系の緑色蛍光体１１４の粉末粒子が均一に分散している。反射カップ部の底部には、リードなどの接続用導電体（図示せず）が形成され、ワイヤボンディングまたはフリップチップボンディングなどを介して青色ＬＥＤ１０３の電極と連結されている。
【００２７】
青色ＬＥＤ１０３から出た青色光は、ＡＡｌＳｉＮ３：Ｅｕの窒化物系の赤色蛍光体１１２とＡ２ＳｉＯ４：Ｅｕのシリケート系の緑色蛍光体１１４を励起させ、窒化物系の赤色蛍光体１１２とシリケート系の緑色蛍光体１１４から赤色光及び緑色光がそれぞれ放出される。窒化物系の赤色蛍光体１１２は、シリケート系の緑色蛍光体１１４から出た緑色光によっても励起することが出来る。
【００２８】
ＡＡｌＳｉＮ３：Ｅｕの窒化物系の赤色蛍光体１１２とＡ２ＳｉＯ４：Ｅｕのシリケート系の緑色蛍光体１１４は、４３０−４５５ｎｍの波長で比較的高い効率で励起することが出来るため、青色ＬＥＤ１０３の発光波長ピークは４２５−４６０ｎｍであることが好ましい。また、色再現性の最適化のため、窒化物系の赤色蛍光体１１２とシリケート系の緑色蛍光体１１４の発光ピークは、それぞれ５００−５５０ｎｍ及び６００−６５０ｎｍであることが好ましい。
【００２９】
白色ＬＥＤ装置１００は、前述の通り色再現性の向上を達成するだけでなく、蛍光体材料の安定性の面でも優れている。赤色及び緑色蛍光体として使用されているＡＡｌＳｉＮ３：Ｅｕの窒化物系の赤色蛍光体１１２とＡ２ＳｉＯ４：Ｅｕのシリケート系の緑色蛍光体１１４は温度及び湿気に比較的強いだけでなく、樹脂封止部１０９に添加されるＰｔなどの硬化促進剤との反応による劣化が殆どない。実際に高温高湿で動作信頼性のテストを行った場合、ＡＡｌＳｉＮ３：Ｅｕの窒化物系蛍光体とＡ２ＳｉＯ４：Ｅｕのシリケート系蛍光体は従来の硫化物系蛍光体に比べて高い安定性を示す。
【００３０】
図９は、本発明の他の実施形態による白色ＬＥＤ装置を示す図である。図９を参照すると、白色ＬＥＤ装置２００は、上に膨らんだレンズ状の樹脂封止部、例えば半球状のレンズを形成する樹脂封止部１１９と、これにより封止された青色ＬＥＤ１０３を含む。樹脂封止部１１９内には、前述の窒化物系の赤色蛍光体１１２とシリケート系の緑色蛍光体１１４が分散している。この実施形態では、反射カップ部を有する別途のパッケージ本体は無いが、非常に広い指向角を具現することができ、青色ＬＥＤ１０３を回路基板に直接実装することが出来る。
【００３１】
図１０及び図１１は本発明の実施形態によるＬＣＤバックライト用光源モジュールを概略的に表した側断面図である。この光源モジュールはＬＣＤバックライトユニットの光源部として種々の光学部材（拡散板、導光板、反射板、プリズムシートなど）と結合してバックライトアセンブリーを構成することが出来る。
【００３２】
図１０を参照すると、ＬＣＤバックライト用光源モジュール６００は、回路基板１０１とその上に実装された複数の白色ＬＥＤ装置１００の配列を含んでいる。回路基板１０１の上面にはＬＥＤ装置１００と接続される導電体パターン（図示せず）を形成することが出来る。それぞれの白色ＬＥＤ装置１００は、図８を参照して既に説明した通り、パッケージ本体１１０の反射カップ部内に実装された青色ＬＥＤチップ１０３とこれを封止する樹脂封止部１０９を備え、樹脂封止部１０９内には、窒化物系の赤色蛍光体１１２及びシリケート系の緑色蛍光体１１４が分散している。
【００３３】
図１１を参照すると、ＬＣＤバックライト用光源モジュール８００は、回路基板１０１とその上に実装された複数の白色ＬＥＤ装置２００の配列を含む。この実施形態では、青色ＬＥＤ１０３が回路基板１０１にＣＯＢ（Ｃｈｉｐ  Ｏｎ  Ｂｏａｒｄ）方式で直接実装される。それぞれの白色ＬＥＤ装置２００の構成は、図９を参照して説明した通りである。別途の反射壁を有することなく半球状のレンズ（樹脂封止部１１９）を備えることにより、それぞれの白色ＬＥＤ装置２００は、広い指向角を実現することが出来る。各白色光源の広い指向角は、ＬＣＤディスプレーのサイズ（厚さまたは幅）の低減に寄与する。
【００３４】
白色ＬＥＤ装置２００は青色（Ｂ）ＬＥＤチップ１０３、緑色（Ｇ）蛍光体１１４及び赤色（Ｒ）蛍光体１１２を含む。緑色蛍光体１１４及び赤色蛍光体１１２は、青色ＬＥＤチップ１０３により励起されそれぞれ緑色光及び赤色光を発し、この緑色光及び赤色光は青色ＬＥＤチップ１０３から放出された一部青色光と混色して白色光を構成する。
【００３５】
特に本実施形態では、青色ＬＥＤチップ１０３は回路基板１０１上に直接実装され、赤色蛍光体１１２および緑色蛍光体１１４は、ＬＥＤチップ１０３を封止する樹脂封止部１１９内に（好ましくは、均一に）分散するように混入されている。樹脂封止部１１９は例えば、一種のレンズの役割をする半球状に形成することができ、例えばエポキシ樹脂、シリコン樹脂またはハイブリッド樹脂などから形成することが出来る。このようにチップオンボード方式でＬＥＤチップ、すなわち青色ＬＥＤ１０３を回路基板１０１上に直接実装することにより、各白色ＬＥＤ装置２００がより大きい指向角を有するようにすることが容易に出来る。
【００３６】
回路基板１０１上には、電極パターンまたは回路パターン（未図示）が形成され、この回路パターンは例えばワイヤボンディングやフリップチップボンディングなどによりＬＥＤチップ１０３の電極と連結される。このような白色光源モジュール８００は複数の白色ＬＥＤ装置２００を備えることにより所望の面積の面光源または線光源を構成し、ＬＣＤディスプレー装置のバックライトユニット用光源として有用に使用することが出来る。
【００３７】
本発明者等は、上記の青色ＬＥＤチップ１０３の主波長（ｄｏｍｉｎａｎｔ  ｗａｖｅｌｅｎｇｔｈ）と、赤色蛍光体１１２及び緑色蛍光体１１４の色度座標（ＣＩＥ  １９３１色度座標系基準）を特定の範囲または領域に設定することにより、緑色及び赤色蛍光体と青色ＬＥＤチップの組合せから最大の色再現性を実現した。
【００３８】
具体的に言うと、青色ＬＥＤチップ−緑色蛍光体−赤色蛍光体の組合せから最大の色再現性を得るため、青色ＬＥＤチップ１０３の主波長は４３０〜４５５ｎｍで、赤色蛍光体１１２が青色ＬＥＤチップ１０３により励起され発する赤色光の色度座標はＣＩＥ（国際照明委員会）１９３１（ｘ、ｙ）色度座標系を基準として、４つの頂点（０．５４４８，０．４５４４）、（０．７０７９，０．２９２０）、（０．６４２７，０．２９０５）及び（０．４７９４，０．４６３３）により囲まれた領域内にあり、緑色蛍光体１１４が青色ＬＥＤチップ１０３により励起され発する緑色光の色度座標はＣＩＥ  １９３１色度座標系を基準に４つの頂点（０．１２７０，０．８０３７）、（０．４１１７，０．５８６１）、（０．４１９７，０．５３１６）及び（０．２５５５，０．５０３０）により囲まれた領域内にある。
【００３９】
ちなみに、上記の赤色蛍光体１１２及び緑色蛍光体１１４の色度座標領域を図１２に示す。図１２を参照すると、ＣＩＥ  １９３１色度図上に、４つの頂点（０．５４４８，０．４５４４）、（０．７０７９，０．２９２０）、（０．６４２７，０．２９０５）及び（０．４７９４，０．４６３３）によって規定される四角形領域（ｒ）と、４つの頂点（０．１２７０，０．８０３７）、（０．４１１７，０．５８６１）、（０．４１９７，０．５３１６）及び（０．２５５５，０．５０３０）によって規定される四角形領域ｇが示されている。上記の通り赤色蛍光体１１２と緑色蛍光体１１４は、その色度座標がこれらの四角形領域（ｒ，ｇ）内にそれぞれ位置するよう選択される。
【００４０】
ここで、主波長は、装置で測定された（青色ＬＥＤチップの）出力光スペクトルグラフと視感度曲線を積算して得られた曲線から得た主波長値であり、人の視感度を考慮した波長値である。このような主波長は、ＣＩＥ  １９７６色度座標系の中心値（０．３３３，０．３３３）と、装置で測定した色度座標値を繋ぐ直線がＣＩＥ  １９７６色度図の外郭線と接する点の波長値に相当する。注意すべきことは、ピーク波長は主波長とは区別される概念であり、ピーク波長は、エネルギー強度が最も高い波長であり、視感とは関係なく装置で測定された出力光スペクトルグラフで強度が最も高い波長値である。
【００４１】
青色ＬＥＤチップ１０３の主波長を４３０〜４５５ｎｍに設定し、ＳｒｘＢａｙＣａzＡｌＳｉＮ３：Ｅｕ（０≦ｘ、ｙ、z≦２）で表される赤色蛍光体１１２は、色度座標（ＣＩＥ  １９３１色度座標系基準）を基準として（０．５４４８，０．４５４４）、（０．７０７９，０．２９２０）、（０．６４２７，０．２９０５）及び（０．４７９４，０．４６３３）の４つの頂点によって規定される四角形領域内に発光波長を設定し、ＳｒｘＢａｙＣａzＳｉＯ４：Ｅｕ（０≦ｘ、ｙ、z≦２）で表される緑色蛍光体１１４は、赤色蛍光体と同一の色度座標を基準として（０．１２７０，０．８０３７）、（０．４１１７，０．５８６１）、（０．４１９７，０．５３１６）及び（０．２５５５，０．５０３０）の４つの頂点によって規定される四角形領域内に発光波長を設定することにより、白色光源モジュール６００，９００をバックライトユニットに使用したＬＣＤディスプレー装置はＣＩＥ  １９７６色度図（ＣＩＥ  １９７６  ｃｈｒｏｍａｔｉｃｉｔｙ）上でｓ−ＲＧＢ領域を殆ど含む非常に広い色度座標領域の色再現性を実現することが出来る（図１３参照）。この高度の色再現性は従来の‘青色ＬＥＤチップ−赤色及び緑色蛍光体’の組合せでは達成できないものだった。
【００４２】
上記の主波長範囲と色度座標領域から外れた青色ＬＥＤチップと赤及び緑色蛍光体を使用した場合、色再現性やＬＣＤディスプレーの色品質が劣ることになる。従来技術では、白色光を得るため赤色蛍光体及び緑色蛍光体と共に使用される青色ＬＥＤチップの主波長は通常４６０ｎｍまたはそれ以上だった。しかし本実施形態ではこれより短い主波長の青色光と、上記の四角領域内の色度座標の光を発する赤色及び緑色蛍光体を使用することにより、従来技術では達成できなかった高い色再現性を得られるようになった。
【００４３】
青色ＬＥＤチップ１０３としては、通常使用される３族窒化物系半導体ＬＥＤ素子を使用することが出来る。また赤色蛍光体１１２としては、（Ｓｒ，Ｂａ，Ｃａ）ＡｌＳｉＮ３：Ｅｕを含む窒化物系蛍光体を使用することが出来る。このような窒化物系赤色蛍光体は、熱、水分などの外部環境に対する信頼性が硫化物系蛍光体より優れているだけでなく変色の恐れが少ない。また、窒化物系赤色蛍光体は、高い色再現性を得るため主波長が特定の範囲（４３０〜４５５ｎｍ）に設定された青色ＬＥＤチップ１０３に対して高い蛍光体励起効率を有する。他にＣａ２Ｓｉ５Ｎ８：Ｅｕなどの他の窒化物系蛍光体やＡＳ：Ｅｕ（ＡはＢａ、Ｓｒ及びＣａのうち選択された少なくとも一つ）などの硫化物系蛍光体を赤色蛍光体１１２に部分的にさらに含ませて使用することが出来る。
【００４４】
緑色蛍光体１１４としては、（Ｓｒ，Ｂａ，Ｃａ）２ＳｉＯ４：Ｅｕ（ＡはＢａ、Ｓｒ及びＣａのうち選択された少なくとも一つ）を含むシリケート系蛍光体（例えば、（Ｂａ、Ｓｒ）２ＳｉＯ４：Ｅｕ）を使用することが出来る。このようなシリケート蛍光体は上記の主波長範囲（４３０〜４５５ｎｍ）の青色ＬＥＤチップに対して高い励起効率を有する。他にも、ＳｒＧａ２Ｓ４：Ｅｕまたはβ−ＳｉＡｌＯＮ（Ｂｅｔａ−ＳｉＡｌＯＮ）を緑色蛍光体１１４に部分的にさらに含ませて使用することが出来る。
【００４５】
好ましくは、青色ＬＥＤチップ１０３の半値幅（ＦＷＨＭ）は１０〜３０ｎｍで、緑色蛍光体１１４の半値幅は３０〜１００ｎｍで、赤色蛍光体１１２の半値幅は５０〜２００ｎｍ程度である。各発光源、すなわち青色ＬＥＤチップ１０３、赤色蛍光体１１２、および緑色蛍光体１１４が、上記の範囲の半値幅を有することにより、より良好な色均一性及び色品質の白色光が得られる。特に、青色ＬＥＤチップ１０３の主波長と半値幅をそれぞれ４３０〜４５５ｎｍ及び１０〜３０ｎｍに設定することにより、（Ｓｒ，Ｂａ，Ｃａ）ＡｌＳｉＮ３：Ｅｕの赤色蛍光体の励起効率と（Ｓｒ，Ｂａ，Ｃａ）２ＳｉＯ４：Ｅｕの緑色蛍光体の励起効率を大きく向上させることが出来る。
【００４６】
本実施形態によると、青色光（ＬＥＤチップ）の主波長範囲と緑色及び赤色光（蛍光体）の色度座標領域を限定することにより、従来の‘青色ＬＥＤチップと黄色蛍光体’の組合せより向上された色再現性を実現できるだけでなく従来提案されている‘青色ＬＥＤチップと緑色及び赤色蛍光体’の組合せより優れた色再現性を実現でき、蛍光体の励起効率を含む全体の光効率もさらに改善される。
【００４７】
また、本実施形態によると、赤、緑及び青色ＬＥＤチップを使用した従来の白色光源モジュールとは違い、必要なＬＥＤチップの数が減るだけでなくＬＥＤチップの種類も１つ（青色ＬＥＤチップのみ）に減少する。これによって、パッケージの製作費用が低減されると共に駆動回路も簡単になる。特にコントラストの増加や引き摺り現象を防ぐための更なる回路の作製時に回路構成が比較的に簡単になる。また、たった１つのＬＥＤチップ、すなわち青色ＬＥＤ１０３とこれを封止する、蛍光体を含有した樹脂封止部１０９，１１９によって単位区域で白色光を実現するため、赤、緑及び青色ＬＥＤチップを使用した場合に比べて色均一性に優れる。
【００４８】
図１４は、本発明の他の実施形態による白色発光装置３００及びこれを含む白色光源モジュール９００を概略的に表した断面図である。図１４の実施形態でも、青色ＬＥＤ１０３のチップはチップオンボード方式で回路基板１０１上に直接実装され、青色ＬＥＤ１０３及びこれにより励起される赤色蛍光体及び緑色蛍光体が単位区域の白色発光装置３００を構成している。また、最大の色再現性を有するように、青色ＬＥＤチップ１０３、赤色蛍光体及び緑色蛍光体は、前述の主波長及び色度座標範囲（即ち、４３０〜４５５ｎｍの主波長範囲、ＣＩＥ  １９３１色度座標系上において（０．５４４８，０．４５４４）、（０．７０７９，０．２９２０）、（０．６４２７，０．２９０５）及び（０．４７９４，０．４６３３）の４つの頂点によって規定される四角形領域、（０．１２７０，０．８０３７）、（０．４１１７，０．５８６１）、（０．４１９７，０．５３１６）及び（０．２５５５，０．５０３０）の４つの頂点によって規定される四角形領域）内の主波長と色度座標を有する。
【００４９】
しかし、本実施形態では、赤色及び緑色蛍光体が樹脂封止部内に分散混入されているものではなく、赤色蛍光体膜３１２および緑色蛍光体膜３１４の形態で形成されている。
【００５０】
具体的に言うと、図１４に示す通り、緑色蛍光体を含んだ緑色蛍光体膜３１４が青色ＬＥＤチップ１０３の表面に沿って薄く塗布され、その上に半球状の透明な樹脂封止部３１９が形成されている。樹脂封止部３１９上には赤色蛍光体を含んだ赤色蛍光体膜３１２が樹脂封止部３１９の表面上に塗布されている。緑色蛍光体膜３１４と赤色蛍光体膜３１２の位置は、相互に変えることも出来る（即ち、赤色蛍光体膜３１２がＬＥＤチップ１０３上に塗布され、緑色蛍光体膜３１４が樹脂封止部３１９上に塗布されていてもよい）。緑色蛍光体膜３１４と赤色蛍光体膜３１２は、例えばそれぞれの蛍光体粒子を含んだ樹脂膜から構成することが出来る。赤色蛍光体膜３１２および緑色蛍光体膜３１４内に含まれる各蛍光体としては、前述の窒化物系、硫化物系またはシリケート系蛍光体を使用することが出来る。
【００５１】
上記の通り、緑色蛍光体膜３１４または赤色蛍光体膜３１２、透明樹脂封止部３１９及び赤色蛍光体膜３１２または緑色蛍光体膜３１４の構成を備えることにより、出力される白色光の色均一性をさらに向上させることが出来る。樹脂封止部内に緑色及び赤色蛍光体（粉末混合物）を単純に分散させる場合、樹脂硬化過程で蛍光体間の割合の差により蛍光体を均一に分布させることができず層分離が生じる恐れがあり、これにより個々の白色発光装置内で色均一性が低くなる可能性がある。しかし、図１４の実施形態のように、樹脂封止部３１９により分離された緑色蛍光体膜３１４と赤色蛍光体膜３１２を使用する場合、青色ＬＥＤチップ１０３から様々な角度に放出される青色光は赤色蛍光体膜３１２および緑色蛍光体膜３１４を通って比較的均一に吸収され、または透過するため、全体としてさらに均一な白色光を得られる（色均一性の追加的向上）。
【００５２】
また、図１４に示された実施形態のように、透明樹脂封止部３１９によって分離された赤色蛍光体膜３１２および緑色蛍光体膜３１４を使用する場合、蛍光体による光損失を低減することが出来る。蛍光体粉末混合物が樹脂封止部内に分散混入されている場合、既に蛍光体により波長変換された２次光（緑色光または赤色光）が光経路上にある蛍光体粒子により散乱して光損失が発生する恐れがある。しかし、図１４の実施形態では、薄い緑色蛍光体膜３１４または赤色蛍光体膜３１２により変換された２次光は透明樹脂封止部３１９を透過するか発光装置３００の外側に放出されるため、蛍光体粒子による光損失が減少する。
【００５３】
図１４の実施形態でも、前述の範囲内の主波長の青色ＬＥＤチップ及び前述の範囲内の色度座標の緑、赤色蛍光体を使用することにより、ＬＣＤディスプレーのＢＬＵに使用される白色光源モジュール９００はｓ−ＲＧＢ領域を殆ど含む高い色再現性を実現することが出来る。また、ＬＥＤチップの数、駆動回路及びパッケージの製作費用の低減によるコスト低減の効果が得られる。勿論、青、緑及び赤色光の半値幅を前述の範囲内に設定することもできる。
【００５４】
以上、説明した実施形態では、それぞれのＬＥＤチップがＣＯＢ方式で回路基板上に直接実装されているが本発明はこれに限定されるものではない。例えば、ＬＥＤチップを、回路基板上に搭載されたパッケージ本体内に実装することも出来る。別途のパッケージ本体を使用した実施形態が図１５に示されている。
【００５５】
図１５は、本発明のさらに他の実施形態による白色発光装置４００及びこれを含む白色光源モジュール９５０を概略的に表した断面図である。図１５を参照すると、各白色発光装置４００は、反射カップ部を有するパッケージ本体４１０と、反射カップ部内に実装された青色ＬＥＤチップ１０３を含んでいる。
【００５６】
しかし、本実施形態では、赤色及び緑色蛍光体が樹脂封止部内に分散して混入されているのではなく蛍光体膜の形態で形成されている。即ち、緑色蛍光体膜４１４または赤色蛍光体膜４１２が青色ＬＥＤ１０３の表面に沿って薄く塗布され、その上に透明な樹脂封止部４１９が形成され、樹脂封止部４１９の表面上に赤色蛍光体膜４１２または緑色蛍光体４１４が塗布されている。
【００５７】
図１４の実施形態と同様に、図１５の実施形態でも樹脂封止部４１９により分離された緑色蛍光体膜４１４と赤色蛍光体膜４１２を使用することにより、より優れた色均一性を実現することが出来る。また前述の実施形態と同様に、前述の範囲内の主波長の青色ＬＥＤチップと、前述の範囲内の色度座標の緑、赤色蛍光体を使用することにより、ｓ−ＲＧＢ領域の殆どの部分を含む高い色再現性を実現することが出来る。
【００５８】
図１３は実施例及び比較例の白色光源モジュールをＬＣＤディスプレーのバックライトユニット（ＢＬＵ）に使用した場合に得られる色度座標範囲を示すＣＩＥ  １９７６色度図である。
【００５９】
図１３を参照すると、実施例の白色光源モジュールは、前述の通り、青色ＬＥＤチップ、赤色蛍光体及び赤色蛍光体の組合せで白色光を出力する光源モジュールである（図１０参照）。実施例の白色光源モジュールにおいて、青色ＬＥＤチップは４３０〜４５５ｎｍの範囲内の主波長（特に、４４５ｎｍの主波長）を有し、赤色蛍光体はＣＩＥ  １９３１色度座標系を基準として（０．５４４８，０．４５４４）、（０．７０７９，０．２９２０）、（０．６４２７，０．２９０５）及び（０．４７９４，０．４６３３）の４つの頂点によって規定される四角形領域内の色度座標を有する赤色光を発し、緑色蛍光体はＣＩＥ  １９３１色度座標系を基準として（０．１２７０，０．８０３７）、（０．４１１７，０．５８６１）、（０．４１９７，０．５３１６）及び（０．２５５５，０．５０３０）の４つの頂点によって規定される四角形領域内の色度座標を有する緑色光を発する。
【００６０】
実施例と比較される第１比較例の白色光源モジュールは、赤色、緑色及び青色ＬＥＤチップの組合せで白色光を出力する光源モジュールである。また第２比較例の白色光源モジュールは、従来から使用されている冷陰極蛍光ランプで白色光を出力する光源モジュールである。
【００６１】
図１３の色度図には、実施例の光源モジュールをＢＬＵに使用したＬＣＤディスプレーの色度座標領域と、第１及び第２比較例の光源モジュールをＢＬＵに使用したＬＣＤディスプレーの色度座標領域が示されている。図１３に示す通り、実施例によるＢＬＵを使用したＬＣＤディスプレーはｓ−ＲＧＢ領域を殆ど含む非常に広い色度座標領域での色再現性を実現する。このように高い色再現性は、従来提案されている青色ＬＥＤチップ、赤色及び緑色蛍光体の組合せでは達成できなかったものである。
【００６２】
第１比較例によるＢＬＵ（ＲＧＢ  ＬＥＤ  ＢＬＵ）を使用したＬＣＤディスプレーは、赤、緑及び青色光源として何れもＬＥＤチップを使用するため、広い色度座標領域を実現する。しかし、図１３に示した通り、ＲＧＢ  ＬＥＤ  ＢＬＵを使用したＬＣＤディスプレーはｓ−ＲＧＢ領域の青色部分で良好に色を再現することが出来ないという短所を有する。また蛍光体無しで３原色それぞれをＬＥＤチップで実現する場合、色均一性が実施例に比べて劣るだけでなく、必要とするＬＥＤチップの数が増加して製造費用が増加し、特にコントラストの増加やローカルディミングなどのための更なる回路構成が複雑になり、その回路構成費用も大幅に上昇する。
【００６３】
図１３に示す通り、第２比較例によるＢＬＵ（ＣＣＦＬ  ＢＬＵ）を使用したＬＣＤディスプレーは、比較的狭い面積の色度座標領域での色再現性しか実現できず、ＬＥＤを使用した実施例及び第１比較例のＢＬＵに比べて色再現性に劣っている。さらに、ＣＣＦＬ  ＢＬＵは環境に優しくなく、ローカルディミング、コントラスト調節などのＢＬＵ性能の向上のための回路構成が不可能であるか困難である。
【００６４】
前述の実施形態では、（Ｓｒ，Ｂａ，Ｃａ）ＡｌＳｉＮ３：Ｅｕの窒化物系赤色蛍光体及び（Ｓｒ，Ｂａ，Ｃａ）２ＳｉＯ４：Ｅｕのシリケート系緑色蛍光体が樹脂封止部内に分散された状態で存在しているが、本発明はこれに限定されるものではない。例えば、上記の赤色及び緑色蛍光体は青色ＬＥＤの表面上に形成された膜（蛍光体膜またはその複層体）の形態に形成することもできる。この場合、一層の蛍光体膜内に２つの蛍光体を混合させることもでき、各蛍光体が相互に分離された層構造にすることもできる。
【００６５】
本発明は上述の実施形態及び添付の図面により限定されるものではなく、添付の特許請求の範囲により規定される。特許請求の範囲に記載された本発明の技術的思想を外れない範囲内で様々な形態の置換、変形及び変更が可能であるということは当技術分野の通常の知識を有している者に自明である。
【図面の簡単な説明】
【００６６】
【図１ａ】従来の白色ＬＥＤ装置の発光スペクトルを示す図である。
【図１ｂ】従来の白色ＬＥＤ装置の出力光を青色、緑色及び赤色カラーフィルターで分離させた際に得られるスペクトルを示す図である。
【図２】従来の白色ＬＥＤ装置をＬＣＤバックライトに使用したＬＣＤディスプレーの色再現性を示す色度図である。
【図３】従来のバックライトユニット用白色光源モジュールの断面図である。
【図４】本発明の一実施形態による白色ＬＥＤ装置の発光スペクトルを示す図である。
【図５】図４の白色ＬＥＤ装置の出力光を青色、緑色及び赤色カラーフィルターで分離させた際に得られるスペクトルを示す図である。
【図６】図４の白色ＬＥＤ装置をＬＣＤバックライトに使用したＬＣＤディスプレーの色再現性を示す色度図である。
【図７】本発明の他の実施形態による白色ＬＥＤ装置の発光スペクトルを示す図である。
【図８】本発明の一実施形態による白色ＬＥＤ装置を概略的に表した側断面図である。
【図９】本発明の他の実施形態による白色ＬＥＤ装置を概略的に表した側断面図である。
【図１０】本発明の一実施形態によるＬＣＤバックライト用光源モジュールを概略的に表した側断面図である。
【図１１】本発明の他の実施形態によるＬＣＤバックライト用光源モジュールを概略的に表した側断面図である。
【図１２】本発明の実施形態による白色発光装置に使用される蛍光体の色度座標領域を示す図である。
【図１３】実施例及び比較例の白色光源モジュールをＬＣＤディスプレーのバックライトユニットに使用した場合に色再現性を得られる色度座標範囲を示す図である。
【図１４】本発明の他の変形された実施形態による白色発光装置及び白色光源モジュールを表した断面図である。
【図１５】本発明のさらに他の変形された実施形態による白色発光装置及び白色光源モジュールを表した断面図である。
【符号の説明】
【００６７】
１００，２００    白色ＬＥＤ装置
１０３    青色ＬＥＤ
１１２    赤色蛍光体
１１４    緑色蛍光体
３００    白色発光装置
３１２，４１２    赤色蛍光体膜
３１４，４１４    緑色蛍光体膜
６００，８００    ＬＣＤバックライト用光源モジュール
【図１ａ】
2008166825.tif 000003
【図１ｂ】
2008166825.tif 000004
【図２】
2008166825.tif 000005
【図３】
2008166825.tif 000006
【図４】
2008166825.tif 000007
【図５】
2008166825.tif 000008
【図６】
2008166825.tif 000009
【図７】
2008166825.tif 000010
【図８】
2008166825.tif 000011
【図９】
2008166825.tif 000012
【図１０】
2008166825.tif 000013
【図１１】
2008166825.tif 000014
【図１４】
2008166825.tif 000015
【図１５】
2008166825.tif 000016
【図１２】
2008166825.tif 000017
【図１３】
2008166825.tif 000018